(57)【要約】【課題】  装置の小型化を達成すると共に、被蒸着部材の成膜したい面に的確に蒸着させることが可能な蒸着用規制部材及び蒸着装置を提供する。【解決手段】  蒸着用規制部材８３は、蒸着材料を飛翔させる蒸着源８の飛翔部８１ａに所定の角度で取り付け可能であって、蒸着源８の飛翔部８１ａから飛翔した蒸着材料を蒸着源８から所定の範囲に規制することを特徴とする。【選択図】図５
2016069667.tif 000002
【特許請求の範囲】
【請求項１】
蒸着材料を飛翔させる蒸着源の飛翔部に所定の角度で取り付け可能であって、
前記蒸着源の飛翔部から飛翔した前記蒸着材料の飛翔範囲を所定の範囲に規制する
ことを特徴とする蒸着用規制部材。
【請求項２】
表裏面を持つ基材の表面に形成され、前記基材の裏面に対して傾斜した傾斜面と、前記基材の裏面に対して傾斜し前記傾斜面と頂角を形成する反射面と、を有する複数のプリズムの前記傾斜面よりも前記反射面に多く蒸着するように前記蒸着材料の飛翔範囲を規制する
ことを特徴とする請求項１に記載の蒸着用規制部材。
【請求項３】
以下の条件式を満足することを特徴とする請求項２に記載の蒸着用規制部材。
FP≦FH×(sinφ1×cosφ2−sinφ2×cosφ1)/(cosφ1×cosφ2)  
φ2＝φ3−９０°
φ1＞φ2
ただし、
FPは前記規制部材のピッチ(mm)、
FHは前記規制部材の前記飛翔部からの高さ(mm)、
φ1は前記飛翔部に垂直な方向に対する前記規制部材の角度(Deg)、
φ2は前記飛翔部に垂直な方向に対する蒸着可能な最小角度(Deg)、
φ3は前記基材の裏面に対する前記傾斜面の角度(Deg)、
である。
【請求項４】
前記蒸着源と、
請求項１乃至請求項３のいずれか１つに記載の蒸着用規制部材と、
を備える
ことを特徴とする蒸着装置。
【請求項５】
前記蒸着源は、前記基材の幅内に配置される第１蒸着源及び第２蒸着源を有し、
前記蒸着用規制部材は、
前記第１蒸着源から第１の角度で延びる第１蒸着用規制部材と、
前記第２蒸着源から前記第１の角度とは異なる第２の角度で延びる第２蒸着用規制部材と、
を有する
ことを特徴とする請求項４に記載の蒸着装置。
【請求項６】
前記第１蒸着源と前記第２蒸着源は、前記垂直な平面に対して平行な方向にずれて配置される
ことを特徴とする請求項５に記載の蒸着装置。
【請求項７】
前記垂直な平面は、前記基材の幅の中心面である
ことを特徴とする請求項５又は６に記載の蒸着装置。
【請求項８】
前記第１蒸着用規制部材と前記第２蒸着用規制部材は、前記中心面に対して対称な角度を有する
ことを特徴とする請求項７に記載の蒸着装置。
【発明の詳細な説明】
【技術分野】
【０００１】
本発明は、真空蒸着で斜めに蒸着し製膜する際に用いる蒸着用規制部材及びそれを用いた蒸着装置に関するものである。
【背景技術】
【０００２】
従来、被蒸着部材の成膜したい面に選択的に成膜するために、蒸着源と成膜したい面とが対向するように設置する蒸着装置がある（特許文献１）。
【先行技術文献】
【特許文献】
【０００３】
【特許文献１】特開２００８−４００２５号公報
【発明の概要】
【発明が解決しようとする課題】
【０００４】
しかしながら、特許文献１に開示された蒸着装置では、蒸着源と成膜したい面とが対向するように被蒸着部材を傾斜させるので、蒸着装置が上下方向に大型化してしまう。また、蒸着源から拡散するように蒸着材料が飛翔するおそれがあり、成膜したくない面にも蒸着してしまうおそれがあった。
【０００５】
本発明は、装置の小型化を達成すると共に、被蒸着部材の成膜したい面に的確に蒸着させることが可能な蒸着用規制部材及び蒸着装置を提供する。
【課題を解決するための手段】
【０００６】
上記目的を達成する本発明にかかる蒸着用規制部材は、
蒸着材料を飛翔させる蒸着源の飛翔部に所定の角度で取り付け可能であって、
前記蒸着源の飛翔部から飛翔した前記蒸着材料の飛翔範囲を所定の範囲に規制する
ことを特徴とする。
【０００７】
また、本発明にかかる蒸着用規制部材は、
表裏面を持つ基材の表面に形成され、前記基材の裏面に対して傾斜した傾斜面と、前記基材の他方の面に対して傾斜し前記傾斜面と頂角を形成する反射面と、を有する複数のプリズムの前記傾斜面よりも前記反射面に多く蒸着するように前記蒸着材料の飛翔範囲を規制する
ことを特徴とする。
【０００８】
また、本発明にかかる蒸着用規制部材は、
以下の条件式を満足することを特徴とする。
FP≦FH×(sinφ1×cosφ2−sinφ2×cosφ1)/(cosφ1×cosφ2)  
φ2＝φ3−９０°
φ1＞φ2
ただし、
FPは前記規制部材のピッチ(mm)、
FHは前記規制部材の前記飛翔部からの高さ(mm)、
φ1は前記飛翔部に垂直な方向に対する前記規制部材の角度(Deg)、
φ2は前記飛翔部に垂直な方向に対する蒸着可能な最小角度(Deg)、
φ3は前記基材の裏面に対する前記傾斜面の角度(Deg)、
である。
【０００９】
また、本発明にかかる蒸着装置は、
前記蒸着源と、
前記蒸着用規制部材と、
を備える
ことを特徴とする。
【００１０】
また、本発明にかかる蒸着装置は、
前記蒸着源は、前記基材の幅内に配置される第１蒸着源及び第２蒸着源を有し、
前記蒸着用規制部材は、
前記第１蒸着源から第１の角度で延びる第１蒸着用規制部材と、
前記第２蒸着源から前記第１の角度とは異なる第２の角度で延びる第２蒸着用規制部材と、
を有する
ことを特徴とする。
【００１１】
また、本発明にかかる蒸着装置は、
前記第１蒸着源と前記第２蒸着源は、前記垂直な平面に対して平行な方向にずれて配置される
ことを特徴とする。
【００１２】
また、本発明にかかる蒸着装置は、
前記垂直な平面は、前記基材の幅の中心面である
ことを特徴とする。
【００１３】
また、本発明にかかる蒸着装置は、
前記第１蒸着用規制部材と前記第２蒸着用規制部材は、前記中心面に対して対称な角度を有する
ことを特徴とする。
【発明の効果】
【００１４】
本発明によれば、装置の小型化を達成すると共に、被蒸着部材の成膜したい面に的確に蒸着させることが可能な蒸着用規制部材及び蒸着装置を提供することが可能となる。
【図面の簡単な説明】
【００１５】
【図１】第１実施形態の採光フィルムを示す。
【図２】第１実施形態の採光フィルムの製造方法の金型成型工程を示す。
【図３】図２の基材とプリズムの一部を拡大した図を示す。
【図４】第１実施形態の採光フィルムの製造方法の蒸着工程を示す。
【図５】第１実施形態の採光フィルムの製造方法の蒸着工程時の幅方向断面図を示す。
【図６】第１実施形態の採光フィルムの製造方法の蒸着工程時の平面図を示す。
【図７】第１実施形態の蒸着用の規制部材を示す。
【図８】第１実施形態の採光フィルムの１つの単位プリズムを示す。
【図９】第１実施形態の採光フィルムの製造方法の蒸着工程後の状態を示す。
【図１０】第２実施形態の採光フィルムを示す。
【図１１】第２実施形態の採光フィルムの製造方法の蒸着工程時の幅方向断面図を示す。
【図１２】第２実施形態の採光フィルムの製造方法の蒸着工程時の平面図を示す。
【図１３】第３実施形態の採光フィルムを示す。
【図１４】第３実施形態の採光フィルムの製造方法の蒸着工程時の幅方向断面図を示す。
【図１５】第３実施形態の採光フィルムの製造方法の蒸着工程時の平面図を示す。
【発明を実施するための形態】
【００１６】
以下、図面を参照にして本発明にかかる採光フィルム１について説明する。
【００１７】
図１は、本実施形態の採光フィルムを示す。
【００１８】
第１実施形態の採光フィルム１は、表裏面を持つ基材２と、基材２の表面２ａに形成されるプリズム３と、プリズム３の一面に形成される反射膜４と、プリズム３を包理する包理部５と、包理部５を覆う保護部６と、を備える。
【００１９】
基材２は、透明なフィルム状の樹脂が好ましい。例えば、熱可塑性樹脂、熱硬化性樹脂等でよいし、その他、ガラス等の透明な材料でもよい。
【００２０】
プリズム３は、基材２の表面２ａに後述するロール金型７を用いて形成される。プリズム３は、少なくとも、基材２の裏面２ｂ及び幅Ｗ方向に垂直な第１平面ＶＳ１と第２平面ＶＳ２によって区画された第１領域Ｗ１に形成される第１単位プリズム３１と、基材２の裏面２ｂ及び幅Ｗ方向に垂直な第３平面ＶＳ３と第４平面ＶＳ４によって区画された第２領域Ｗ２に形成される第２単位プリズム３２と、を有する。第１実施形態では、プリズム３は、基材２の幅Ｗの方向の中心面ＣＳに対して、一方に形成される複数の第１単位プリズム３１と、他方に形成される複数の第２単位プリズム３２と、を有する。なお、基材２とプリズム３は一体に形成される。
【００２１】
第１実施形態では、反射膜４は、第１単位プリズム３１と第２単位プリズム３２の中心面ＣＳ側の面に形成される。また、第１実施形態では、反射膜４は、プリズム３の面のうち基材２に対して最も急な斜面を形成する第１反射面３１ａ及び第２反射面３２ａに形成され、光を反射する。第１反射膜４１は、第１反射面３１ａに形成され、第２反射膜４２は、第２反射面３２ａに形成される。反射膜４は、アルミ蒸着等により形成されることが好ましいが、反射する構成であればその他の構成でもよい。また、第１反射膜４１と第２反射膜４２は、異なる長さ、角度、ピッチであってもよい。さらに反射膜４は、３種類以上の異なる種類があってもよい。
【００２２】
例えば、鏡面反射のみでも良いし、鏡面反射に拡散を加えても良い。ただし、拡散のために大粒径粒子を添加すると、回折によって眺望性が劣化するので、小粒子を用い、反射層の厚みは数μｍ以下が好ましい。
【００２３】
また、反射層の形成方法は、斜め蒸着法又はスプレー法が好ましい。斜め蒸着法でアルミ蒸着の場合、膜厚は５０〜６０ｎｍ以上で十分な反射率が得られる。スプレー法では、膜厚は１０μｍ以下で数μｍ程度が好ましい。なお、スプレー法では、小粒径のフィラーを添加することによって拡散反射を付与できる。拡散反射を加えることで、採光された光が天井や壁面等に投影された時に端部付近で発生する虹状の色別れの軽減効果が期待できる。
【００２４】
包理部５は、プリズム３を包理するように形成される。包理部５は、ＵＶ硬化樹脂等により形成されることが好ましい。包理部５は、基材２とプリズム３に対して同じ屈折率であることが好ましいが、透明であれば異なる屈折率でもよい。
【００２５】
保護部６は、包理部５を覆うように形成され、基材２、プリズム３、反射膜４、及び包理部５の各部を保護する。なお、包理部５に保護作用を持たせることで、保護部６を省略してもよい。
【００２６】
次に、第１実施形態の採光フィルム１の製造方法について説明する。
【００２７】
図２は、第１実施形態の採光フィルムの製造方法の金型成型工程を示す。図３は、図２の基材２とプリズム３の一部を拡大した図を示す。
【００２８】
図１に示した第１実施形態の採光フィルム１を製造するために、まず、ロール金型７によって、基材２に連続したプリズム３を一体成型する。
【００２９】
第１実施形態のプリズム３は、基材２の裏面２ｂに対して傾斜した傾斜面３１ｂ，３２ｂと、基材２の裏面２ｂに対して傾斜し傾斜面３１ｂ，３２ｂと頂角を形成する反射面３１ａ，３２ａと、を有する。図３に示すように、本実施形態のプリズム３は、基材２の裏面２ｂに垂直な面ＶＳに対する第１単位プリズム３１の第１反射面３１ａを第１反射角度α１に形成し、第２単位プリズム３２の第２反射面３２ａを第２反射角度α２に形成する。ただし、図３の基材２に垂直な面ＶＳに対して紙面右側を正の角度とする。
【００３０】
また、第１実施形態のプリズム３は、基材２に垂直な面ＶＳに対する第１単位プリズム３１の第１傾斜面３１ｂを第１傾斜角度β１に形成し、第２単位プリズム３２の第２傾斜面３２ｂを第２傾斜角度β２に形成する。ただし、図３の基材２に垂直な面ＶＳに対して紙面右側を正の角度とする。すなわち、第１単位プリズム３１の頂角を第１反射角度α１＋第１傾斜角度β１、第２単位プリズム３２の頂角を第２反射角度α２＋第２傾斜角度β２とする。
【００３１】
さらに、第１実施形態のプリズム３は、第１単位プリズム３１を第１ピッチＰ１に形成し、第２単位プリズム３２を第２ピッチＰ２に形成する。また、図２に示した基材２の幅Ｗ内に第１単位プリズム３１が形成される第１領域Ｗ１と第２単位プリズム３２が形成される第２領域Ｗ２の和とする。
【００３２】
図４は、第１実施形態の採光フィルムの製造方法の蒸着工程を示す。図５は、第１実施形態の採光フィルムの製造方法の蒸着工程時の幅方向断面図を示す。図６は、第１実施形態の採光フィルムの製造方法の蒸着工程時の平面図を示す。
【００３３】
第１実施形態の採光フィルム１の製造方法では、蒸着装置１０により、真空アルミ蒸着を行う。蒸着源８は、第１蒸着源８１と、第２蒸着源８２と、を有する。第１蒸着源８１から蒸着される角度は、第１単位プリズム３１の第１反射面３１ａに対応する角度に設定される。また、第２蒸着源８２から蒸着される角度は、第２単位プリズム３２の第２反射面３２ａに対応する角度に設定される。蒸着の角度は、図示しない制御板等によって決定される。
【００３４】
第１実施形態の採光フィルム１を蒸着する場合、図５に示すように、第１単位プリズム３１の第１反射膜４１は少なくとも一部が第１領域Ｗ１以外の対向する位置に設けられる第１蒸着源８１から蒸着され、第２単位プリズム３２の第２反射膜４２は少なくとも一部が第２領域Ｗ２以外の対向する位置に設けられる第２蒸着源８２から蒸着される。
【００３５】
第１実施形態では、第１反射膜４１は第１単位プリズム３１の幅Ｗ方向の他方側に形成され、第２反射膜４２は第２単位プリズム３２の幅Ｗ方向の一方側に形成される。そのため、第１蒸着源８１は第１単位プリズム３１の一方側から第１反射膜４１を蒸着し、第２蒸着源８２は第２単位プリズム３２の他方側から第２反射膜４２を蒸着する。
【００３６】
図２のように金型でプリズム３が形成された基材２は、図４に示すようにローラ状に巻かれる。そして、蒸着工程時、ローラ状に巻かれた基材２は、矢印Ｄの方向に引き出される。蒸着源８と基材２の間には、遮蔽部９が設けられる。遮蔽部９は、第１スリット９１と第２スリット９２が形成される。
【００３７】
第１スリット９１は、第１蒸着源８１と第１単位プリズム３１の第１反射膜４１を結ぶ空間に対応する位置に形成される。また、第２スリット９２は、第２蒸着源８２と第２単位プリズム３２の第２反射膜４２を結ぶ空間に対応する位置に形成される。第１スリット９１と第２スリット９２は、蒸着時にそれぞれが干渉しないように、矢印Ｄと幅Ｗの方向に重なる部分が存在せず、どちらの方向に関してもずれて配置される。
【００３８】
第１単位プリズム３１の第１反射面３１ａには、蒸着源８の第１蒸着源８１の飛翔部８１ａから第１スリット９１を通過して蒸着され、第１反射膜４１が形成される。また、第２単位プリズム３２の第２反射面３２ａは、蒸着源８の第２蒸着源８２の飛翔部８２ａから第２スリット９２を通過して蒸着され、第２反射膜４２が形成される。
【００３９】
ここで、蒸着の際に蒸着源８から蒸着材料の飛翔方向を制御する蒸着用規制部材８１ｂ，８２ｂについて説明する。
【００４０】
図７は、本実施形態の蒸着用の規制部材８１ｂ，８２ｂを示す。図８は、本実施形態の採光フィルム１の１つの単位プリズムを示す。なお、図７及び図８は、一例として第１蒸着源８１と第１単位プリズム３１のみをそれぞれ示しているが、第２蒸着源８２と第２単位プリズム３２についても反転させることで同様に示される。
【００４１】
本実施形態の蒸着用規制部材８１ｂ，８２ｂは、蒸着源８の飛翔部８１ａ，８２ａに取り付けられるフィンのような板状の部材からなる。蒸着用規制部材８１ｂ，８２ｂは、蒸着の際に蒸着源８から蒸着材料の飛翔方向を案内する。本実施形態の蒸着用規制部材８１ｂ，８２ｂは、図５に示したように、蒸着源８から遮蔽部９を介してプリズム３の第１反射面３１ａ及び第２反射面３２ａへ向けて蒸着材料を斜めに飛翔させるように取り付けられる。なお、飛翔部８１ａ，８２ａと基材２の裏面２ｂとは、平行である。
【００４２】
第１実施形態では、蒸着用規制部材８１ｂ，８２ｂは、第１蒸着用規制部材８１ｂと、第１蒸着用規制部材８１ｂとは中心面ＣＳに対して対称な形状に形成される第２蒸着用規制部材８２ｂと、を有し、第１蒸着用規制部材８１ｂと第２蒸着用規制部材８２ｂは、幅Ｗ方向及び幅Ｗ方向に垂直な方向から見てずれた位置に配設され、第１蒸着用規制部材８１ｂは、中心面ＣＳに対して第２単位プリズム３２側に取り付けられ、第２蒸着用規制部材８２ｂは、中心面ＣＳに対して第１単位プリズム３１側に取り付けられる。
【００４３】
また、本実施形態の蒸着用規制部材８１ｂ，８２ｂは、以下の条件式を満足することが好ましい。
FP≦FH×(sinφ1×cosφ2−sinφ2×cosφ1)/(cosφ1×cosφ2)  
φ2＝φ3−９０°
φ1＞φ2
ただし、
FPは蒸着用規制部材８１ｂ，８２ｂのピッチ(mm)、
FHは蒸着用規制部材８１ｂ，８２ｂの飛翔部８１ａ，８２ａからの高さ(mm)、
φ1は飛翔部８１ａ，８２ａに垂直な方向に対する蒸着用規制部材８３の角度(Deg)、
φ2は飛翔部８１ａ，８２ａに垂直な方向に対する蒸着可能な最小角度(Deg)、
φ3は基材２の裏面に対する傾斜面３２の角度(Deg)、
である。
【００４４】
本実施形態の蒸着工程では、採光フィルム１の性能を考慮して、図５に示すように、第１プリズム３１の第１反射面３１ａ及び第２プリズム３２の第２反射面３２ａに対して第１傾斜面３１ｂ及び第２傾斜面３２ｂよりも多く蒸着させなければならない。そのため、蒸着源８から第１反射面３１ａ及び第２反射面３２ａまで、蒸着材料が所定の角度で案内される必要がある。上記条件式は、第１プリズム３１の第１反射面３１ａ及び第２プリズム３２の第２反射面３２ａのみに蒸着させるためのものである。
【００４５】
このように、蒸着用規制部材８１ｂ，８２ｂを配設することによって蒸着材料の飛翔範囲を規制することができ、蒸着材料を的確に第１プリズム３１の第１反射面３１ａ及び第２プリズム３２の第２反射面３２ａのみに蒸着させることが可能となる。
【００４６】
図９は、第１実施形態の採光フィルムの製造方法の蒸着工程後の状態を示す。
【００４７】
蒸着工程後、基材２には、プリズム３及び反射膜４が形成されている。第１実施形態では、プリズム３には、幅Ｗの中心面ＣＳに対して対称に第１単位プリズム３１と第２単位プリズム３２が形成されている。すなわち、反射膜４も幅Ｗの中心面ＣＳに対して対称に第１反射膜４１と第２反射膜４２が形成されている。
【００４８】
このように、基材２にプリズム３及び反射膜４を幅Ｗの中心面ＣＳに対して対称に形成することで、第１単位プリズム３１と第２単位プリズム３２を形成する際に同一形状の金型を使用することができると共に、第１反射膜４１と第２反射膜４２を形成する際に第１蒸着源８１と第２蒸着源８２からの蒸着角度を同一にすることができる。したがって、採光フィルム１を容易に低コストで製造することが可能となる。
【００４９】
また、基材２にプリズム３及び反射膜４を形成するために、例えば、第１単位プリズム３１を形成した後、基材２を設置し直すだけで第２単位プリズム３２を同じ１つの金型７で形成することができる。同様に、例えば、第１反射膜４１を第１蒸着源８１からの蒸着で形成した後、第２反射膜４２を第１蒸着源８１からの蒸着で形成することもできる。したがって、金型７や蒸着源８を節約することができ、採光フィルム１をさらに低コストで製造することが可能となる。
【００５０】
なお、第１実施形態では、２種類のプリズム３及び反射膜４が形成されているが、３種類以上のプリズム３及び反射膜４が形成されてもよい。少なくとも２種類以上のプリズム３及び反射膜４を形成することで、採光した光をより多くの方向に反射させることが可能となる。採光フィルム１を窓に貼り付けて使用する場合、夏の高い角度からの光を窓から離れた天井に反射させたり、朝夕及び冬の低い角度からの光を室内の奥まで入り込まないように反射させることが可能となる。
【００５１】
第１実施形態の採光フィルム１は、このような蒸着工程後、図１に示した樹脂等の包理部４でプリズム３を覆い、さらに保護部５で包理部４を保護することで完成する。
【００５２】
ここで、本実施形態の採光フィルム１の実施例を比較例と比較して説明する。以下の表１は、本実施形態の条件式を満足する実施例１〜４と本実施形態の条件式を満足しない比較例１，２との第１傾斜面３１ｂ及び第２傾斜面３２ｂへの蒸着状態を示す。
【表１】
2016069667.tif 000003
【００５３】
このように、実施例１〜４のように、条件式を満足する場合には、プリズム３の傾斜面３１ｂ，３２ｂへの蒸着が無く、反射面３１ａ，３２ａのみに蒸着されるが、比較例１，２のように、条件式を満足しない場合には、プリズム３の傾斜面３１ｂ，３２ｂへ蒸着されてしまう。
【００５４】
図１０は、第２実施形態の採光フィルム１を示す。
【００５５】
第２実施形態の採光フィルム１は、基材２の裏面２ｂ及び幅Ｗ方向に垂直な第１平面ＶＳ１〜第４平面ＶＳ４によって区画された第１領域Ｗ１と第２領域Ｗ２に２つの単位プリズム群がそれぞれ形成される。第１領域Ｗ１と第２領域Ｗ２は、幅Ｗ方向の一方から他方へ順に、並べられる。
【００５６】
第２実施形態では、第１単位プリズム３１は第１平面ＶＳ１と第２平面ＶＳ２によって区画された第１領域Ｗ１に形成され、第２単位プリズム３２は第２平面ＶＳ２と第３平面ＶＳ３によって区画された第２領域Ｗ２に形成される。
【００５７】
第１単位プリズム３１及び第２単位プリズム３２は、少なくとも１つが異なる形状でもよいが、すべて異なる形状でもよい。また、第１単位プリズム３１の反射膜４１及び第２単位プリズム３２の反射膜４２は、幅Ｗ方向のどちら側に形成してもよい。
【００５８】
図１１は、第２実施形態の採光フィルムの製造方法の蒸着工程時の幅方向断面図を示す。
【００５９】
第２実施形態の採光フィルム１を蒸着する場合、図１１に示すように、第１単位プリズム３１の第１反射膜４１は少なくとも一部が第１領域Ｗ１以外の対向する位置に設けられる第１蒸着源８１から蒸着され、第２単位プリズム３２の第２反射膜４２は少なくとも一部が第２領域Ｗ２以外の対向する位置に設けられる第２蒸着源８２から蒸着される。
【００６０】
第２実施形態では、第１反射膜４１は第１単位プリズム３１の幅Ｗ方向の他方側に形成され、第２反射膜４２は第２単位プリズム３２の幅Ｗ方向の一方側に形成され、第３反射膜４３は第３単位プリズム３３の幅Ｗ方向の一方側に形成される。そのため、第１蒸着源８１は第１単位プリズム３１の一方側から第１反射膜４１を蒸着し、第２蒸着源８２は第２単位プリズム３２の他方側から第２反射膜４２を蒸着する。
【００６１】
第２実施形態の蒸着用規制部材８１ｂ，８２ｂは、蒸着源８の飛翔部８１ａ，８２ａに取り付けられるフィンのような板状の部材からなる。蒸着用規制部材８１ｂ，８２ｂは、蒸着の際に蒸着源８から蒸着材料の飛翔方向を案内する。本実施形態の蒸着用規制部材８１ｂ，８２ｂは、図１１に示したように、蒸着源８から遮蔽部９を介してプリズム３の第１反射面３１ａ及び第２反射面３２ａへ向けて蒸着材料を斜めに飛翔させるように取り付けられる。なお、飛翔部８１ａ，８２ａと基材２の裏面２ｂとは、平行である。
【００６２】
第２実施形態では、蒸着用規制部材８１ｂ，８２ｂは、第１蒸着用規制部材８１ｂと、第１蒸着用規制部材８１ｂとは異なる方向に向けられる第２蒸着用規制部材８２ｂと、を有し、第１蒸着用規制部材８１ｂと第２蒸着用規制部材８２ｂは、幅Ｗ方向及び幅Ｗ方向に垂直な方向から見てずれた位置に配設され、第１蒸着用規制部材８１ｂは、中心面ＣＳに対して第２単位プリズム３２側に取り付けられ、第２蒸着用規制部材８２ｂは、中心面ＣＳに対して第１単位プリズム３１側に取り付けられる。
【００６３】
図１２は、第２実施形態の採光フィルムの製造方法の蒸着工程時の平面図を示す。
【００６４】
第２実施形態では、蒸着源８と基材２の間に遮蔽部９が設けられる。遮蔽部９は、第１スリット９１及び第２スリット９２が形成される。
【００６５】
第１スリット９１は、第１蒸着源８１と第１単位プリズム３１の第１反射膜４１を結ぶ空間に対応する位置に形成される。また、第２スリット９２は、第２蒸着源８２と第２単位プリズム３２の第２反射膜４２を結ぶ空間に対応する側に形成される。第１スリット９１及び第２スリット９２は、蒸着時にそれぞれが干渉しないように、矢印Ｄ方向にずれて配置される。
【００６６】
すなわち、第１単位プリズム３１の第１反射面３１ａには、蒸着源８の第１蒸着源８１の飛翔部８１ａから第１スリット９１を通過して蒸着され、第１反射膜４１が形成される。また、第２単位プリズム３２の第２反射面３２ａは、蒸着源８の第２蒸着源８２の飛翔部８２ａから第２スリット９２を通過して蒸着され、第２反射膜４２が形成される。
【００６７】
図１３は、第３実施形態の採光フィルム１を示す。
【００６８】
第３実施形態の採光フィルム１は、基材２の裏面２ｂ及び幅Ｗ方向に垂直な第１平面ＶＳ１〜第５平面ＶＳ５によって区画された第１領域Ｗ１〜第３領域Ｗ３に３つの単位プリズム群がそれぞれ形成される。第１領域Ｗ１〜第３領域Ｗ３は、幅Ｗ方向の一方から他方へ順に、並べられる。
【００６９】
第３実施形態では、第１単位プリズム３１は第１平面ＶＳ１と第２平面ＶＳ２によって区画された第１領域Ｗ１に形成され、第２単位プリズム３２は第２平面ＶＳ２と第３平面ＶＳ３によって区画された第２領域Ｗ２に形成され、第３単位プリズム３３は第４平面ＶＳ４と第５平面ＶＳ５によって区画された第３領域Ｗ３に形成される。
【００７０】
第１単位プリズム３１、第２単位プリズム３２、及び第３単位プリズム３３は、少なくとも１つが異なる形状でもよいが、すべて異なる形状でもよい。また、第１単位プリズム３１の反射膜４１、第２単位プリズム３２の反射膜４２、及び第３単位プリズム３３の反射膜４３は、幅Ｗ方向のどちら側に形成してもよい。
【００７１】
図１４は、第３実施形態の採光フィルムの製造方法の蒸着工程時の幅方向断面図を示す。
【００７２】
第３実施形態の採光フィルム１を蒸着する場合、図１２に示すように、第１単位プリズム３１の第１反射膜４１は少なくとも一部が第１領域Ｗ１以外の対向する位置に設けられる第１蒸着源８１から蒸着され、第２単位プリズム３２の第２反射膜４２は少なくとも一部が第２領域Ｗ２以外の対向する位置に設けられる第２蒸着源８２から蒸着され、第３単位プリズム３３の第３反射膜４３は少なくとも一部が第３領域Ｗ３以外の対向する位置に設けられる第３蒸着源８３から蒸着される。
【００７３】
第３実施形態では、第１反射膜４１は第１単位プリズム３１の幅Ｗ方向の他方側に形成され、第２反射膜４２は第２単位プリズム３２の幅Ｗ方向の一方側に形成され、第３反射膜４３は第３単位プリズム３３の幅Ｗ方向の一方側に形成される。そのため、第１蒸着源８１は第１単位プリズム３１の一方側から第１反射膜４１を蒸着し、第２蒸着源８２は第２単位プリズム３２の他方側から第２反射膜４２を蒸着し、第３蒸着源８３は第３単位プリズム３３の他方側から第３反射膜４３を蒸着する。
【００７４】
第３実施形態の蒸着用規制部材８１ｂ，８２ｂ，８３ｂは、蒸着源８の飛翔部８１ａ，８２ａ，８３ａに取り付けられるフィンのような板状の部材からなる。蒸着用規制部材８１ｂ，８２ｂ，８３ｂは、蒸着の際に蒸着源８から蒸着材料の飛翔方向を案内する。本実施形態の蒸着用規制部材８１ｂ，８２ｂ，８３ｂは、図１４に示したように、蒸着源８から遮蔽部９を介してプリズム３の第１反射面３１ａ、第２反射面３２ａ、及び第３反射面３３ａへ向けてそれぞれ蒸着材料を斜めに飛翔させるように取り付けられる。なお、飛翔部８１ａ，８２ａ，８３ａと基材２の裏面２ｂとは、平行である。
【００７５】
第３実施形態では、蒸着用規制部材８１ｂ，８２ｂ，８３ｂは、第１蒸着用規制部材８１ｂと、第１蒸着用規制部材８１ｂとは異なる方向に向けられる第２蒸着用規制部材８２ｂと、第１蒸着用規制部材８１ｂ及び第２蒸着用規制部材８２ｂとは異なる方向に向けられる第３蒸着用規制部材８３ｂと、を有し、第１蒸着用規制部材８１ｂ、第２蒸着用規制部材８２ｂ、及び第３蒸着用規制部材８３ｂは、幅Ｗ方向に垂直な方向から見てずれた位置に配設される。
【００７６】
図１５は、第３実施形態の採光フィルムの製造方法の蒸着工程時の平面図を示す。
【００７７】
第３実施形態では、蒸着源８と基材２の間に遮蔽部９が設けられる。遮蔽部９は、第１スリット９１、第２スリット９２、及び第３スリット９３が形成される。
【００７８】
第１スリット９１は、第１蒸着源８１と第１単位プリズム３１の第１反射膜４１を結ぶ空間に対応する位置に形成される。また、第２スリット９２は、第２蒸着源８２と第２単位プリズム３２の第２反射膜４２を結ぶ空間に対応する側に形成される。さらに、第３スリット９３は、第３蒸着源８３と第３単位プリズム３３の第３反射膜４３を結ぶ空間に対応する側に形成される。第１スリット９１、第２スリット９２、及び第３スリット９３は、蒸着時にそれぞれが干渉しないように、矢印Ｄ方向にずれて配置される。
【００７９】
すなわち、第１単位プリズム３１の第１反射面３１ａには、蒸着源８の第１蒸着源８１の飛翔部８１ａから第１スリット９１を通過して蒸着され、第１反射膜４１が形成される。また、第２単位プリズム３２の第２反射面３２ａは、蒸着源８の第２蒸着源８２の飛翔部８２ａから第２スリット９２を通過して蒸着され、第２反射膜４２が形成される。また、第３単位プリズム３３の第３反射面３３ａは、蒸着源８の第３蒸着源８３の飛翔部８３ａから第３スリット９３を通過して蒸着され、第３反射膜４３が形成される。
【００８０】
以上、本実施形態の蒸着用規制部材８１ｂ，８２ｂによれば、蒸着材料を飛翔させる蒸着源８の飛翔部８１ａ，８２ａに所定の角度で取り付け可能であって、蒸着源８の飛翔部８１ａ，８２ａから飛翔した蒸着材料の飛翔範囲を所定の範囲に規制するので、装置の小型化を達成すると共に、被蒸着部材の成膜したい面に的確に蒸着させることが可能となる。
【００８１】
また、本実施形態の蒸着用規制部材８１ｂ，８２ｂによれば、表裏面２ａ，２ｂを持つ基材２の表面に形成され、基材２の裏面２ｂに対して傾斜した傾斜面３１ｂ，３２ｂと、基材２の裏面２ｂに対して傾斜し傾斜面３１ｂ，３２ｂと頂角を形成する反射面３１ａ，３２ａと、を有する複数のプリズム３の傾斜面３１ｂ，３２ｂよりも反射面３１ａ，３２ａに多く蒸着する蒸着材料の飛翔範囲を規制するので、的確に反射面３１ａ，３２ａに蒸着材料を蒸着することが可能となる。
【００８２】
また、本実施形態の蒸着用規制部材８１ｂ，８２ｂによれば、以下の条件式を満足するので、さらに的確に反射面３１ａ，３２ａに蒸着材料を蒸着することが可能となる。
FP≦FH×(sinφ1×cosφ2−sinφ2×cosφ1)/(cosφ1×cosφ2)  
φ2＝φ3−９０°
φ1＞φ2
ただし、
FPは蒸着用規制部材８３のピッチ(mm)、
FHは蒸着用規制部材８３の飛翔部８１ａ、８２ａからの高さ(mm)、
φ1は飛翔部８１ａ、８２ａに垂直な方向に対する蒸着用規制部材８３の角度(Deg)、
φ2は飛翔部８１ａ、８２ａに垂直な方向に対する蒸着可能な最小角度(Deg)、
φ3は基材２の裏面２ｂに対する傾斜面３１ｂ，３２ｂの角度(Deg)、
である。
【００８３】
また、本実施形態の蒸着装置１０によれば、蒸着源８と、前記蒸着用規制部材８１ｂ，８２ｂと、を備えるので、小型で被蒸着部材の成膜したい面に的確に蒸着させることが可能となる。
【００８４】
また、本実施形態の蒸着装置１０によれば、蒸着源８は、基材２の幅内に配置される第１蒸着源８１及び第２蒸着源８２を有し、蒸着用規制部材８１ｂ，８２ｂは、第１蒸着源８１から第１の角度で延びる第１蒸着用規制部材８１ｂと、第２蒸着源８２から第１の角度とは異なる第２の角度で延びる第２蒸着用規制部材８２ｂと、を有するので、プリズム３の成膜したい面に的確に蒸着させることが可能となる。
【００８５】
また、本実施形態の蒸着装置１０によれば、第１蒸着源８１と第２蒸着源８２は、垂直な平面に対して平行な方向にずれて配置されるので、蒸着時にそれぞれの蒸着材料の干渉を抑制することが可能となる。
【００８６】
また、本実施形態の蒸着装置１０によれば、垂直な平面ＶＳは、基材２の幅Ｗの中心面ＣＳであるので、容易に低コストで製造することが可能となる。
【００８７】
また、本実施形態の蒸着装置１０によれば、  第１蒸着用規制部材８１ｂと第２蒸着用規制部材８２ｂは、中心面ＣＳに対して対称な角度を有するので、容易に低コストで製造することが可能となる。
【００８８】
以上、蒸着用規制部材８３及び蒸着装置１０をいくつかの実施例に基づいて説明してきたが、本発明はこれら実施例に限定されず種々の組み合わせ又は変形が可能である。
【符号の説明】
【００８９】
１…採光フィルム
２…基材
３…プリズム
４…反射膜
５…包理部
６…保護部
７…ロール金型
８…蒸着源
８３…蒸着用規制部材
９…遮蔽部
１０…蒸着装置
【図１】
2016069667.tif 000004
【図２】
2016069667.tif 000005
【図３】
2016069667.tif 000006
【図４】
2016069667.tif 000007
【図５】
2016069667.tif 000008
【図６】
2016069667.tif 000009
【図７】
2016069667.tif 000010
【図８】
2016069667.tif 000011
【図９】
2016069667.tif 000012
【図１０】
2016069667.tif 000013
【図１１】
2016069667.tif 000014
【図１２】
2016069667.tif 000015
【図１３】
2016069667.tif 000016
【図１４】
2016069667.tif 000017
【図１５】
2016069667.tif 000018